(57)【要約】【課題】  パーティクルボードの接着剤からホルムアルデヒドの放散を抑制し、室内環境を良好にする。【解決手段】木材を切削・粉砕し、乾燥・篩い分けした後、接着剤を添加して板状に成形し、熱圧締したパーティクルボードの製造方法において、接着剤として、ユリア樹脂系、ユリア・メラミン共縮合樹脂系、フェノール樹脂系から選択した1種類を用い、ジルコニュウムを主成分とする希元素鉱物の粉末を添加したことを特徴とするパーティクルボードの製造方法及びパーティクルボード。【選択図】    図１
2005324345.tif 000002
【特許請求の範囲】
【請求項１】
木材を切削・粉砕し、乾燥・篩い分けした後、接着剤を添加して板状に成形し、熱圧締したパーティクルボードの製造方法において、
接着剤として、ユリア樹脂系、ユリア・メラミン共縮合樹脂系、フェノール樹脂系から選択した１種類を用い、ジルコニュウムを主成分とする希元素鉱物の粉末を添加することを特徴とするパーティクルボードの製造方法。
【請求項２】
希元素鉱物の粉末を添加する場合、接着剤１００重量％に対して１０重量％以上から２０重量％未満添加するようにした請求項１記載のパーティクルボードの製造方法。
【請求項３】
接着剤中に添加される希元素鉱物の粉末として、ジルコニュウム（Zr）59.3%、シリカ（SiO２）32.1% その他8.6% から成り、３〜１６ミクロンのものを使用した請求項１記載のパーティクルボードの製造方法。
【請求項４】
希元素鉱物として、シリカ、アルミナその他を主成分とした希元素鉱物を用いたことを特徴とする請求項１又は２記載のパーティクルボードの製造方法。
【請求項５】
木材を切削・粉砕して小片としたものを接着剤により板状に成形し、熱圧締したパーティクルボードにおいて、
接着剤として、ユリア樹脂系、ユリア・メラミン共縮合樹脂系、フェノール樹脂系から選択した1種類を用いると共にジルコニュウムを主成分とする希元素鉱物の粉末を、接着剤１００重量％に対して１０重量％以上から２０重量％未満含有したことを特徴とするパーティクルボード。
【請求項６】
木材を切削・粉砕して小片としたものを接着剤により板状に成形し、熱圧締したパーティクルボードの周縁に係合用凹凸係合部を一体に成形して熱圧締し板状体とし、前記周縁部に設けた凹凸係合部により隣接する複数の板状体が連接して壁面を構成するようにした室内壁用パーティクルボード。
【発明の詳細な説明】
【技術分野】
【０００１】
木材を切削・粉砕して小片としたものを接着剤により板状に成形し、熱圧締したパーティクルボードの製造方法及びパーティクルボードに関する。
【０００２】
より詳しくはパーティクルボードの製造に使用される接着剤から放散されるホルムアルデヒドを軽減して室内環境を改善できると共にマイナスイオンの発生により快適な室内環境を実現できるようにしたパーティクルボードを提供しようとするものである。
【０００３】
本発明によるパーティクルボードは、複数の板状体を左右又は上下に連接することにより壁面用に限らず床面または天井面用としても利用可能とした。
【背景技術】
【０００４】
木材を切削・粉砕し乾燥・篩い分けして小片としたものを接着剤により板状に成形し、熱圧締したパーティクルボードは広く使用されるようになった。
【０００５】
原料木材として、未利用の木材資源が好ましいが、最近では建築廃材木片のリサイクル製品なども利用される。しかし、これらの中にはシロアリ駆除材であるクロルホルビスや防虫剤も混入してくる場合もあるので、素材の選定には注意が必要である。
【０００６】
接着剤としては、家具やキャビネットに適するものとしてユリア樹脂系接着剤、建築の下地として床や内壁等に使われるものとしてユリア・メラミン共縮合樹脂系、その他の用途用としてフェノール樹脂系の接着剤が使用されている。
【０００７】
これら接着剤によるホルムアルデヒド放出量は平均値として0.3 〜1.5 mg/l 以下に規制されている。
【特許文献１】特開２００２−５２５１１号公報  木製合板のホルムアルデヒド漏出防止の方法に関するもので、家具や機器筐体に、溶剤を溶解しうるポリマーとしてガスの不透過膜を形成する樹脂類を塗布又は含浸させる方法である。
【特許文献２】特開平９−５７７１６号公報  ホルマリン放出量の少ないパーティクルボードに関するもので、表層にPH４〜９のフェノール樹脂、芯層にMDI樹脂を接着剤として塗布、フォーミングした後板状に熱圧締成形する。
【特許文献３】実用新案登録番号  第２５３５７６３号  住宅用内装パネルに関するもので、チップ等の木材繊維を接着剤で固めて形成したオリエンテートスタンダードボード又はパーティクルボードとウレタンボード当の断熱材を重ね合わせて一枚のパネル材を構成すると共に、このパネル材の表面に溝を設けて、この溝中に温水を流通させるゴム製の暖房用ヒートパイプを収容し、さらに樹脂等の充填剤を充填することによりオリエンテートスタンダードボード又はパーティクルボードの表面を平坦に形成してなる。
【特許文献４】実用新案登録番号  第２５９２０７７号  複合化粧床材に関する。
【発明の開示】
【発明が解決しようとする課題】
【０００８】
現状では、ホルムアルデヒドを含まない接着剤が開発されつつあるが、接着強度において問題がある。またパーティクルボードの表面に化粧材料を張り合わせたもので，ホルムアルデヒドを抑えようとする試みがあるが、切削面などの切り口からの放散を抑えることができない。
【０００９】
さらに、パーティクルボードの表面に脱臭剤や分解剤を付着させたものもあるが、化学反応や吸着剤であって、ホルムアルデヒドのように長期にわたって放散されるものについては効果的ではない。
【００１０】
本発明はこれらの難点を解消すべく、ホルムアルデヒドを含む接着剤を使用してパーティクルボードの強度を確保しているが、同時にホルムアルデヒドの放散を根本的に且つ長期間に亘って抑えることのできる接着剤への添加物を開発し、これを利用して室内壁面用、床用又は天井用のパーティクルボードを提供しようとするものである。
【課題を解決するための手段】
【００１１】
第１発明として、木材を切削・粉砕し、乾燥・篩い分けした後、接着剤を添加して板状に成形し、熱圧締したパーティクルボードの製造方法において、接着剤として、ユリア樹脂系、ユリア・メラミン共縮合樹脂系、フェノール樹脂系から選択した１種類を用い、ジルコニュウムを主成分とする希元素鉱物の粉末を、接着剤１００重量％に対して１０重量％以上から２０重量％未満添加し、接着剤からのホルムアルデヒドの放散を抑制したパーティクルボードの製造方法とした。
【００１２】
第２発明として、希元素鉱物の粉末を添加する場合、木片と接着剤の混合物を金型に流し込み、その上部に希元素鉱物の粉末を分散散布して熱圧締するようにしたパーティクルボードの製造方法とした。
【００１３】
第３発明として、接着剤中に添加される希元素鉱物の粉末として、ジルコニュウム（Zr）59.3%、シリカ（SiO２）32.1% その他8.6% から成り、３〜１６ミクロンのものを使用したパーティクルボードの製造方法とした。
【００１４】
第４発明として、希元素鉱物として、シリカ、アルミナその他を主成分とした希元素鉱物を用いたパーティクルボードの製造方法とした。
【００１５】
第５発明として、木材を切削・粉砕して小片としたものを接着剤により板状に成形し、熱圧締したパーティクルボードにおいて、接着剤として、ユリア樹脂系、ユリア・メラミン共縮合樹脂系、フェノール樹脂系から選択した1種類を用いると共にジルコニュウムを主成分とする希元素鉱物の粉末を、接着剤100 重量％に対して１０重量％以上から２０重量％未満含有したパーティクルボードとした。
【００１６】
第６発明として、木材を切削・粉砕して小片としたものを接着剤により板状に成形し、熱圧締したパーティクルボードの周縁に係合用凹凸係合部を一体に成形して熱圧締し板状体とし、前記周縁部に設けた凹凸係合部により隣接する複数の板状体が連接して壁面を構成するようにした室内壁用パーティクルボードとした。
【発明の効果】
【００１７】
本発明によるパーティクルボードでは原料木片を接着剤で固めて成形する過程において、ジルコニュウムを主成分とする希元素鉱物の粉末を添加混合させることにより接着剤からのホルムアルデヒドの放散を抑制した。
【００１８】
また木片を接着剤で固めて成形時に隣接する板状体が左右上下方向に連接され壁面を構成することができるパーティクルボードとした。
【００１９】
従って、接着効果もよく、希元素鉱物から発散されるγ線及びβ線によりホルムアルデヒドなどの化学物質が分解され、ホルムアルデヒドなどの揮発性有機化合物の放出による環境汚染が未然に抑制されるようになった。
【００２０】
本発明のパーティクルボードによれば、接着剤から発散される化学物質を分解するだけでなく、室内を構成する他の建築材料より発散される化学物質も分解することができる。さらに、パーティクルボードの表面からマイナスイオンが常時放出されるので、室内空気環境を改善する効果もある。
これらの効果は放射性物質の半減期を考えるとほぼ永久的といえる。
【発明を実施するための最良の形態】
【００２１】
本発明では、ジルコニュウムを主成分とした希元素鉱物を用いた。これは希元素鉱物の中で、遠赤外線の放射率が高いことを利用した。なお、シリカやアルミナ、鉄などを主成分とした希元素鉱物もあり、このような他の種類の希元素鉱物によっても同様の結果を得ることができる。
【００２２】
複数の希元素鉱物をブレンドすることにより、原子力基本法及び電離放射障害防止規則の条件をクリアーした天然微弱放射性鉱石として利用できる。本発明で用いる鉱石としては、７０Bq/g以上７４Bq/g  以下に調整されている。
【００２３】
希元素鉱物は、花崗岩が固まる際に、最後に取り残されたものがゆっくり固まった巨晶花崗岩（通称：ペグマタイト）と呼ばれる岩石中に産出される。ペグマタイトの主鉱物は、石英、長石、雲母であり、副成分として放射能を持つ希元素鉱物を伴う場合が多く、例外なくラジウムを含む。
【００２４】
(i)  木片と接着剤とを練り合わせる時、ジルコニュウムを主成分とする希元素鉱物の粉末を投入して同時に混合して金型に流し込み熱圧締する。  金型には周縁部において隣接する板状体が連接できるように凹凸係合部を形成するようにした。
【００２５】
(ii) 木片と接着剤により板状にする成形工程において、まず木片と接着剤の混合物を金型に流し込み、その上に希元素鉱物の粉末を分散散布して熱圧締する方法が取られる。
【００２６】
希元素鉱物の具体例としては、タイ国産(BEH  MINERALS  SDN.  BERHAD
及びGood EARTH  THAILAND LTD社製)のものを粉砕し、調合したものを用い、成分は下記の通りである。粒度は３から６ミクロンを用いた。
ジルコニュウム（Zr） 59.3%
シリカ(SiO２)         32.1%
その他                8.6%
【００２７】
上記(i)(ii)の場合、接着剤１００重量％に対して希元素鉱物の粉末を１０重量％以上から２０重量％未満を用いる。これは、１０％以下の場合、十分な効果がでないことが判明し、また２０％以上になると接着効果に影響が出るからであり、木片を接着剤で固め強度を保持するに必要な限度である。
【００２８】
希元素鉱物の数種をブレンドした天然微弱放射性鉱石原料の放射線当量率の平均値と誤差
測定区分：  GM  カウンターによる測定
測定機器：  アロカ社製  TCS-161
測定方法：  試料約１００g  を内径５．５ｃｍのプラスティック容器に入れて、
容器の底面の放射線当量率と、底面から１ｍ離れた(i)での放射線
当量率を１０秒間隔で２０回測定した。バックグラウンド（Bg）
も同様に測定した。
【００２９】
測定結果：  下表の通りである。バックグラウンドを差し引いた放射線当量率は、
容器底面：                 1.1 ±  0.01 μSv／h  
容器底面から１mの位置：  0.010 ±  0.003 μSv／h  
となった。
【００３０】
位置                        放射線当量率の平均値と誤差
容器底面  ＋  Bg                  1.2 ±  0.01   μSv／h
容器底面から１m  ＋  Bg         0.66 ±  0.002  μSv／h
Bg                               0.056 ± 0.002  μSv／h
【実施例１】
【００３１】
未使用木材を切削・粉砕し、乾燥・篩い分けした木片とし、接着剤を添加して周縁部に凹凸係合部２を形成する板状に成形し、熱圧締してパーティクルボード１を製造した。
【００３２】
このボードを左右方向２〜３枚、上下方向に２枚連接して壁面構成用のパーティクルボードとした。連接の枚数は室内の大きさにより種々変更できる。
【実施例２】
【００３３】
木片を接着剤で固める場合、接着剤中に１５重量％  ジルコニュウム（Zr）59.3%、シリカ（SiO２）32.1% その他8.6% から成る希元素鉱物をブレンドした粉末３で、３〜１６ミクロンのものを使用した。
【００３４】
なお、４は壁面、５は隅角部に設けた連結桟を示す。
測定結果：  放射線当量率の平均値と誤差
0.065 ±  0.03μSv／h  であった。    
【実施例３】
【００３５】
パーティクルボードの成形工程で、木片と接着剤の混合物を金型に流し込み、その上部に希元素鉱物の粉末を分散散布して熱圧締し、周縁部に凹凸係合部を一体形成した。
【実施例４】
【００３６】
２０M2 の喫煙室において、４周の壁面をユリア・メラミン共縮合樹脂系接着剤を使用し、この接着剤の１５重量％に相当する天然微弱放射性鉱石の粉末を混合した壁面とし、喫煙室内の環境測定データを取った。
【００３７】
測定器    ホルムアルデヒド    新コスモ電機社製  ホルムスター
臭気                新コスモ電機社製  臭気測定器XP329
マイナスイオン      アンデス電気社製  空気イオンカウンター
ITC201A
【００３８】
測定結果
ホルムアルデヒド      臭気          マイナスイオン
施工前            0.09ppm            197            80  個／ｃｃ
施工後            0.01ppm            145         13870  個／ｃｃ
【００３９】
上記のようにホルムアルデヒドが激減した他、マイナスイオンの発生により室内環境が改善された。
【産業上の利用可能性】
【００４０】
本発明のパーティクルボードは、希元素鉱物を含有するので、接着剤中のホルムアルデヒドの放散を制御し、室内環境を改善することができるようになった。
【００４１】
また板状体としたパーティクルボードの左右上下方向に係合部を設けることにより、連接可能となったので、建材特に室内壁面用として利用し易くなった。
【００４２】
木片を接着剤で固める場合の成形工程において希元素鉱物の粉末を添加することにより、放射線としてのγ線及びβ線によりホルムアルデヒドなどの化学物質が分解され続くことにより環境に良い室内を提供できるようになった。
【図面の簡単な説明】
【００４３】
【図１】複数枚を左右上下方向に連接して室内壁面とした斜視図。
【図２】パーティクルボードの１枚を示す斜視図。
【符号の説明】
【００４４】
１  ：    パーティクルボード
２  ：    凹凸係合部
３  ：    希元素鉱物の粉末
４  ：    壁面
５  ：    連結桟
【図１】
2005324345.tif 000003
【図２】
2005324345.tif 000004
【手続補正書】
【提出日】平成16年5月24日(2004.5.24)
【手続補正１】
【補正対象書類名】明細書
【補正対象項目名】００２６
【補正方法】変更
【補正の内容】
【００２６】
希元素鉱物の具体例としては、２種類のものを粉砕し、調合したものを用い、成分は下記の通りである。粒度は３から６ミクロンを用いた。
ジルコニュウム（Zr）     59.3%
シリカ(SiO２)             32.1%
その他                    8.6%